(57)【要約】【課題】中空繊維を利用した表示用繊維素子を用い、複雑な製造工程を必要とせず、シート化が容易な表示用繊維シートを提供する。【解決手段】中空繊維内に表示媒体を内包する表示用繊維素子と、非中空繊維とを互いに製織した繊維シートであって、外部から前記表示媒体を視認することが可能である表示用繊維シート。表示用繊維素子を経糸とし、非中空繊維を緯糸として製織した表示用繊維シート。または表示用繊維素子を緯糸とし、非中空繊維を経糸として製織した表示用繊維シート。【選択図】  なし【特許請求の範囲】
【請求項１】
中空繊維内に表示媒体を内包する表示用繊維素子と、非中空繊維とを互いに製織した繊維シートであって、外部から前記表示媒体を視認することが可能であることを特徴とする表示用繊維シート。
【請求項２】
前記表示用繊維素子を経糸とし、非中空繊維を緯糸として製織した請求項１記載の表示用繊維シート。
【請求項３】
前記表示用繊維素子を緯糸とし、非中空繊維を経糸として製織した請求項１記載の表示用繊維シート。
【請求項４】
前記表示媒体が、電界印加時に電界方向の力を受ける極性電荷を有する誘電体微粒子を液体に分散させた分散液である請求項１記載の表示用繊維シート。
【請求項５】
前記表示媒体が、液晶である請求項１記載の表示用繊維シート。
【請求項６】
前記表示媒体が、電界により、気体中を飛翔移動可能な粒子である請求項１記載の表示用繊維シート。
【請求項７】
前記中空繊維、および非中空繊維の少なくとも一方が、導電性顔料を含有する請求項１〜６のいずれかに記載の表示用繊維シート。
【請求項８】
前記表示用繊維シートが、少なくとも一方が透明な一対の電極基板間に挟まれている請求項１〜７のいずれかに記載の表示用繊維シート。
【発明の詳細な説明】
【技術分野】
【０００１】
本発明は、パソコン、携帯電話、モバイル端末などのディスプレイとして使用されるか、またはそれらから情報を取得して、独立して運搬できる表示体、例えば電子ペーパーや電子書籍閲覧機などにも使用できる表示用繊維シートに関する。
【背景技術】
【０００２】
従来、いわゆる電子ペーパーと言われる繰り返し書き換えが可能な画像表示技術として、粒子の電気泳動、メモリー性を有する液晶、絶縁性トナーを利用した表示、着色粒子の回転、エレクトロクロミー等の技術が知られている。しかし、いずれの方式も、製造方法が複雑で、安価で品質の良い画像表示を達成することができないという問題があった。
【０００３】
粒子の電気泳動を利用した表示法の基本原理を説明する。２枚の電極間に帯電粒子の分散媒を挟み込み、電極間に電圧を印加することで微粒子の運動を制御し、光学的反射特性を変化させて表示を行う方法である。図８にその概略図を示す。青色染料を溶解させた溶媒中に分散させた白色帯電微粒子が、反対の電荷を有する電極に動くことで、白／青の変化を示すことができる（例えば、非特許文献１参照。）。
【０００４】
電気泳動を利用したディスプレイとしては、例えば、帯電粒子分散媒を７０μｍ径のマイクロカプセルに封入する方法（例えば、特許文献１参照。）、（５０〜１５０）μｍ×（１２〜４０）μｍ×（８〜２５）μｍ（長×高×幅）の大きさのマイクロカップと呼ばれるセルに封入する方法（例えば、非特許文献２参照。）、および透明筒体に着色した泳動粒子と無色絶縁性液体、あるいは白色泳動粒子と着色絶縁性液体を封入した方法（例えば、特許文献２参照。）が提案されている。
【０００５】
マイクロカプセル法は、基板上に塗工することにより表示層を簡単に設けることができる利点はあるが、複雑な化学反応を使って、泳動粒子を分散媒とともにマイクロカプセル化する手間が必要であり、製造工程が複雑化する。さらに、マイクロカプセル合成において、粒径分布がシャープなものを得ることが困難で、均一な表示素子をつくるのが難しい問題があった。
【０００６】
マイクロカップ法は、基板表面に微細なエンボス加工を施し、エンボス面に泳動粒子分散液を均一に塗工するという極めて難しい製造工程があった。また、エンボス面に泳動粒子分散液を塗布した後に、ラミネートにより封止するという難しい製造工程もあった。
【０００７】
また、透明筒体を利用した方法は、透明筒体に泳動粒子分散液を充填するという難しい問題があった。そこで、本発明者らは、押出し法により透明筒体（透明中空繊維）を作製しながら、透明筒体内部に泳動粒子分散液を封入する方法を提案した（例えば、特許文献３参照。）。しかしながら、微細な透明中空繊維をシート化するには問題があった。
【０００８】
メモリー性を有する液晶を利用したディスプレイとして、例えばネマチック液晶にカイラル剤を混合したものや、コレステリック液晶を利用した表示方式が提案されている。これらの液晶は、カラーフィルターや偏向板を必要としない干渉反射の原理を用い、液晶自身が外光を反射するなどの特徴を有している。
【０００９】
これら液晶の表示原理を説明する。カイラル剤を配合した液晶は高分子を少量添加した高分子安定化、もしくは配向膜を着膜した界面安定化状態で電気的に双安定化状態になる。電界を印加していない状態では、図９（ａ）に示すようにプレーナー配向になり、液晶の螺旋ピッチに応じた色光を選択反射する。弱い電界を印加すると、図９（ｂ）に示すフォーカルコニック配向に変化し、光を透過させる。この状態で電界を解除するとフォーカルコニック配向を維持する。更に、高い電界を印加すると、図９（ｃ）に示すホメオトロピック配向になり、更に透明度が増すが、この状態から電界を解除するとプレーナー配向に変化する。このようにして、電界を制御することにより、プレーナー配向とフォーカルコニック配向を選択することができる（例えば、非特許文献３参照。）
【００１０】
光透過性の管に液晶材料を充填し、表示に用いる方法が提案されている（例えば、特許文献４参照。）。内部に液晶材料を充填した光透過性の管を複数本作製し、並行に配置した表示機器である。厚さが均一で外部からの水分、気体などの混入を防ぐことができる。光透過性の管は内径が１０〜１００μｍ、肉厚が２〜５０μｍを使用する。これらの管を電極に挟みこみ、表示を行う。本発明者らは、押出し法により透明筒体（透明中空繊維）を作製しながら、透明筒体内部に液晶材料を封入する方法を提案した（例えば、特許文献５参照。）。しかしながら、微細な透明中空繊維をシート化するには問題があった。
【００１１】
絶縁性トナーを用いた摩擦帯電型トナーディスプレイという方式が提案されている（例えば、特許文献６参照。）。図１０に示すように、一対の電極基板に挟まれた空間に、正極性に帯電した黒粒子と、負極性に帯電した白粒子が封入されている。基板間は距離を一定にするためにスペーサーが配置され、空気などの気体で満たされている。表示基板の電極に正極性、背面基板の電極に負極性のパルス電圧を印加して基板間に電界を発生させると、クーロン力によって負極性に帯電した白粒子は表示側へ、正極性に帯電した黒粒子は背面側へ移動する。この時、背面基板上に付着した黒粒子は、白粒子に遮られて見えない。印加する電界の極性を反対に切替えると、各粒子は電界に沿って基板間をそれぞれ反対の方向へ移動し、黒白表示が行われる。
【００１２】
トナーディスプレイの製造には、ＩＴＯ電極付き表示基板上に黒粒子と白粒子混合物を一様に散布する工程がある。水系塗料、溶剤系塗料のような塗工、乾燥工程が使用できず、基板上に黒粒子、白粒子を散布することは非常に高度な技術が要求されている。本発明者らは、押出し法により透明中空繊維を作製しながら、透明中空繊維内部に粒子を封入する方法を提案した（例えば、特許文献７参照。）。しかしながら、微細な透明中空繊維をシート化するには問題があった。
【００１３】
以上の従来技術より透明筒体を利用したディスプレイは、微細な筒体をシート化するのに問題があり、その解決が望まれていた。
【特許文献１】米国特許６１２０５８８号明細書
【特許文献２】特開２０００−３５２９４４号公報
【特許文献３】特願２００４−１０６１９号
【特許文献４】特開昭４９−９６６９４号公報
【特許文献５】特願２００４−０２６０５２号
【特許文献６】特開２００２−２２９０７３号公報
【特許文献７】特願２００４−３１１８３号
【非特許文献１】デジタルペーパーの最新技術、（株）シーエムシー、２００１、Ｐ．１９〜３７
【非特許文献２】Ｓｏｃｉｅｔｙ  ｆｏｒ  Ｉｎｆｏｒｍａｔｉｏｎ  Ｄｉｓｐｌａｙ  ２００３  Ｉｎｔｅｒｎａｔｉｏｎａｌ  Ｓｙｍｐｏｓｉｕｍ  Ｄｉｇｅｓｔ  ｏｆ  Ｔｅｃｈｎｉｃａｌ  ｐａｐｅｒｓ，Ｖｏｌ３４，Ｂｏｏｋ２，Ｐ８３８〜８４１
【非特許文献３】日本画像学会、ＪａｐａｎＨａｒｄｃｏｐｙ２０００論文集、２０００、Ｐ．８９〜９２
【発明の開示】
【発明が解決しようとする課題】
【００１４】
本発明の目的は、以上の如き状況から、中空繊維を利用した表示用繊維素子を用い、複雑な製造工程を必要とせず、シート化が容易な表示用繊維シートを提供することである。
【課題を解決するための手段】
【００１５】
本発明は、以下の発明を包含する。
（１）中空繊維内に表示媒体を内包する表示用繊維素子と、非中空繊維とを互いに製織した繊維シートであって、外部から前記表示媒体を視認することが可能であることを特徴とする表示用繊維シート。
（２）前記表示用繊維素子を経糸とし、非中空繊維を緯糸として製織した（１）項に記載の表示用繊維シート。
（３）前記表示用繊維素子を緯糸とし、非中空繊維を経糸として製織した（１）項に記載の表示用繊維シート。
（４）前記表示媒体が、電界印加時に電界方向の力を受ける極性電荷を有する誘電体微粒子を液体に分散させた分散液である（１）項に記載の表示用繊維シート。
（５）前記表示媒体が、液晶である（１）項に記載の表示用繊維シート。
（６）前記表示媒体が、電界により、気体中を飛翔移動可能な粒子である（１）項に記載の表示用繊維シート。
（７）前記中空繊維、および非中空繊維の少なくとも一方が、導電性顔料を含有する（１）項〜（６）項のいずれか１項に記載の表示用繊維シート。
（８）前記表示用繊維シートが、少なくとも一方が透明な一対の電極基板間に挟まれている（１）項〜（７）項のいずれか１項に記載の表示用繊維シート。
【発明の効果】
【００１６】
本発明により、中空繊維を利用した表示用繊維素子を用いて、複雑な工程を必要とせず、シート化の容易な表示用繊維シートを提供することが可能となる。
【発明を実施するための最良の形態】
【００１７】
以下、本発明について詳しく説明する。
図１は本発明に係る表示用繊維シートの一実施形態を示す平面図である。図１において、本実施形態の表示用繊維シート１は、複数本の経糸（表示用繊維素子）３が、経糸送出部（図示せず）から等間隔で送られ、この経糸の垂直方向から、緯糸（非中空繊維）２が送り込まれることによって織られている。緯糸２に囲まれている経糸部分Ｐが、表示部分となる。同図に示すように、本実施形態の表示用繊維シートにおいて、緯糸に囲まれている経糸部Ｐの面積率（シート全表面積に対するＰの割合）を大きくするためには、中空繊維径、非中空繊維径、および両繊維の間隔等の調整が重要である。
【００１８】
図２、および図３は、図１におけるＡ１−Ａ２、Ｂ１−Ｂ２断面図である。本実施形態の表示用繊維シートは、経糸（表示用繊維素子）部分の直径を緯糸（非中空繊維）の直径よりも大きくして、さらに密に織ることにより、表示部分の有効面積がより大きくなる。
【００１９】
表示部分の有効面積を大きくするには、表示用繊維素子を形成する中空繊維の直径を大きくし、非中空繊維の直径を小さくするか、あるいは、中空繊維の間隔を狭くして、非中空繊維の間隔を広くするのがよい。但し、非中空繊維の直径を小さくし過ぎたり、非中空繊維の間隔を過度に広くすると、表示シートの強度が不十分となるおそれがあり、表示面積とシート強度のバランスには注意する必要がある。
【００２０】
上記表示部Ｐの面積割合、シート強度等の点から、中空繊維の直径（外径）は５０μｍ以上が好ましく、５０〜２００μｍがより好ましい。また中空繊維の肉厚は薄い方が駆動の面から好ましく、中空繊維外径の１／３以下が好ましい。一方、非中空繊維の直径は５０μｍ以下が好ましく、１０〜４０μｍがより好ましい。製織された表示用繊維シートにおいて、中空繊維の間隔は２０μｍ以下が好ましく、１〜１５μｍがより好ましい。また、非中空繊維の間隔は５０μｍ以上が好ましく、５０〜５００μｍがより好ましい。
本発明において、適宜、緯糸として中空繊維（表示用繊維素子）を用い、経糸として非中空繊維を用いて、製織することも勿論可能である。
【００２１】
図１の形態の表示用繊維シートを駆動させる一番目の方法としては、図４（ａ）（ｂ）に示すように、上下基板にストライプ状の電極を設け、図５に示すように上下基板のストライプ状電極が直行するように位置させる。そして、直行したストライプ状電極間に表示用繊維シートを挟み込む。上下基板上のストライプ状電極の交差部に、図１に表示した緯糸で囲まれる経糸部分が重なるように設置するのがよい。
【００２２】
上下基板上の電極に電圧を印加することにより、表示用繊維シート内の画素部分に存在する泳動粒子が電界の向きに泳動を起こして表示を行う。液晶の場合は、その配向状態を変えることで表示を行う。あるいは、飛翔移動可能な粒子が移動することで表示を行う。中空繊維と非中空繊維が交差する非表示部は、実質的には表示に寄与しない。
【００２３】
図１の形態の表示用繊維シートを駆動させる二番目の方法は、主に泳動粒子を駆動させる方法である。図６のシート流れ方向断面図に示すように、下基板に第１の電極、第２の電極を設ける方法である。第１電極は画素境界部に、第２電極は画素部に配置する。中空繊維内に充填された泳動粒子は、表示状態の場合は第２電極上に集まり、非表示の場合は第１電極上に集まる。中空繊維と非中空繊維の接触部を第１電極上に配置することより良好な表示が得られる。
【００２４】
表示用繊維素子の作製例について説明する。図７に示すような押出し用ノズルを使用する。押出しノズルとして、ノズル部１、ノズル部２を有する。ノズル部１は、泳動粒子を分散した分散液、液晶、または飛翔移動可能な粒子と気体を押出す部分であり、ノズル部２は、中空繊維用材料を押出す部分である。このようなノズルを使用して、加熱しながら同時に押出し、延伸して所定の直径になるように延伸して中空繊維化する。
【００２５】
上下基板に使用できる材料としては、一般にガラスを用いるが、透明プラスティック、例えばポリエーテルスルホン樹脂、ポリカーボネート樹脂、またはアクリル系ではポリメチルメタクリレート、あるいはスチレン系ではスチレン−アクリロニトリル共重合体を用いてもよい。電極板の極線はＩＴＯを蒸着したものが好ましい。下側に設置する基板は特に透明性を必要としないので、金属など不透明な電極材料を用いても構わない。
【００２６】
本発明の泳動粒子としては、電気泳動粒子が使用される。電気泳動用粒子としては、周知のコロイド粒子、種々の有機顔料、無機顔料、染料、金属紛、ガラス、あるいは樹脂等の粉砕微粉末等が挙げられるが、所望の組成、色調、粒子径が実現できるものであればいかなるものでもよい。
【００２７】
有機顔料の中でも、縣濁重合法、乳化重合法、界面重合法、溶液重合法、分散重合法等により合成される重合体粒子は、その製造過程で様々な細工ができる利点がある。具体的な重合粒子の組成材料はメタクリル酸系、アクリル酸系、スチレン系、アクリロニトリル系、酢酸ビニル系、塩化ビニル系、ナイロン系、およびウレタン系等の樹脂を使用することができる。
【００２８】
無機顔料としては、カーボンブラック、酸化チタン、亜鉛華、硫化亜鉛、酸化アンチモン、炭酸カルシウム、鉛白、タルク、シリカ、ケイ酸カルシウム、アルミナホワイト、カドミウムイエロー、カドミウムレッド、カドミウムオレンジ、チタンイエロー、紺青、群青、コバルトブルー、コバルトグリーン、コバルトバイオレット、酸化鉄、カーボンブラック、マンガンフェライトブラック、コバルトフェライトブラック、銅粉、アルミニウム粉などが挙げられる。
【００２９】
電気泳動粒子を分散する液体としては、種々の絶縁性液体が使用され、例えば、シリコーン系オイル、脂肪族炭化水素系オイル、芳香族炭化水素系オイル、脂環式炭化水素系オイル、ハロゲン化炭化水素系オイル、各種エステル類、またはその他の種々の油等を単独、または適宜混合したものが使われる。
【００３０】
重合体泳動粒子や無機系泳動粒子を分散する液体の着色には、アゾ系、ビスアゾ系、トリアゾ系、アントラキノン系、トリフェニルメタン系、スチルベン系、フェロシアン化合物、酸化コバルト化合物、フタロシアニン化合物、イソインドリノン化合物、モリブテン化合物などの各顔料や染料などが挙げられる。
【００３１】
液晶は正の誘電異方性を有するネマチック液晶に、カイラル剤と呼ばれる末端基として、光学活性の２−メチルブチル基、２−メチルブトキシ基、または４−メチルヘキシル基などが結合された液晶を添加することにより得ることができる。螺旋ピッチはカイラル剤の添加量によって決まる。具体的には、シアノビフェニル系ネマチック液晶、例えばメルク社製Ｅ８に対して、右旋回カイラル剤、例えばメルク社製のＣＢ１５を、それぞれ、質量比で５０％、４０％、３０％添加することによって、各々、ブルー反射、グリーン反射、レッド反射の液晶を得ることができる。配向させるために、これらの液晶に、重合後に液晶とほぼ同一の屈折率が得られる高分子前駆体、例えばノーランド社製ＮＯＡ６５を添加するのがよい。
【００３２】
電界により、気体中を飛翔移動可能な粒子としては、例えば周知の電子写真プロセスに使用されているトナー粒子が使用できる。係る粒子用のバインダーポリマーとしてはスチレン−アクリル共重合体、ポリエステル樹脂である。着色剤はカーボンブラック、ランプブラック、デュポンオイルレッド、オリエントオイルレッド、ローズベンガル、キノリンイエロー、クロームイエロー、ウルトラマリンブルー、アニリンブルー、マラカイトグリーンオキサレート等が使用できる。帯電制御剤は正帯電用として、ニグロシン系、四級アンモニウム塩化物、トリフェニルメタン系等が、負帯電用としてモノアゾ系染料のＣｒ錯体、ＣｒやＺｎのサリチル酸塩が用いられる。これらの粒子を空気、窒素等の不活性気体とともに中空繊維に充填する。
【００３３】
中空繊維としては、透明度が高い透明中空繊維が好ましい。具体的な中空繊維用材料としては、ポリエステル系樹脂、ポリオレフィン系樹脂、アクリル系樹脂、ウレタン系樹脂、ポリスチレン系樹脂、アクリロニトリル−ブタジエン−スチレン系共重合体（ＡＢＳ系樹脂）、フッ素系樹脂（例えば、４フッ化エチレン樹脂）、シリコーン系樹脂、ナイロン系樹脂、塩化ビニル系樹脂を挙げることができる。
【００３４】
非中空繊維用材料としては、ポリエステル、アクリル、ナイロン、セルロース、ウレタン、ポリエチレン、絹などの公知の繊維材料を使用することが可能である。
【００３５】
中空繊維、あるいは非中空繊用材料中に配合できる導電性着顔料としては、各種のカーボンブラック、アセチレンブラック、フタロシアニン系着色剤が挙げられるが、透明導電性材料がコンマしい。透明導電性材料として透明性シリカ導電材、透明性チタン導電材が挙げられる。
【実施例】
【００３６】
以下、本発明を実施例により説明するが、本発明は、これら実施例に限定されるものではない。なお実施例中の「部」は、特に断らない限り、「質量部」を意味する。
実施例１
（１）泳動粒子分散液の製造
絶縁性オイル（商品名：アイソパーＧ、モービルエクソンケミカル社製）９２．３部、赤染料（商品名：Ｓｕｄａｎ  Ｒｅｄ  ７Ｂ、Ａｌｄｒｉｃｈ  Ｃｈｅｍｉｃａｌ社製）０．１部、酸化チタン（商品名：ＣＲ９５３、石原産業社製）７．６部を混合、分散した。
（２）泳動粒子分散液を充填した中空繊維の製造
図７に示すような口金を用い、上記（１）で作製した泳動粒子分散液と、中空繊維用材料であるＰＥＴを、外径が２００μｍになるように押出し成型して、表示用繊維素子を得た。
（３）表示シートの作製
上記（２）で作製した表示用繊維素子を経糸に、直径２０μｍの非中空のナイロン繊維を緯糸にして平織した。経糸の間隔は２０μｍ、緯糸の間隔は１００μｍにした。
（４）駆動評価
図５に示すようなストライプ状電極を作製したガラス基板を、直交するように設置し、その間に上記（３）で作製した表示シートを挟んだ。電源装置で上基板電極を−７０Ｖ、下基板電極を０Ｖに印加ところ白表示を示した。電圧を逆転すると赤表示になった。
【００３７】
実施例２
（１）液晶の調製
グリーンの色光を選択反射する表示層のコレステリック液晶として、正の誘電率異方性を有するネマチック液晶（商品名：Ｅ４８、メルク社製）５８部、右旋回のカイラル剤（商品名：ＣＢ１５、メルク社製）４２部、チオール系ＵＶ重合高分子前駆体（商品名：ＮＯＡ６５、ノーランド社製）１５部を混合した。
（２）液晶を充填した中空繊維の製造
図７に示すような口金を用い、上記（１）で調整した液晶と、中空繊維用材料であるＰＥＴを、外径が７０μｍになるように押出し成型して、ＵＶ照射装置でＵＶ照射し、表示用繊維素子を得た。
（３）表示シートの作製
実施例１と同じ操作を行った。
（４）駆動評価
実施例１と同じ操作を行った。電源装置で上基板電極を３００Ｖ、下基板電極を０Ｖに印加ところグリーンから白に表示が変化した。さらに電圧をかけたところ、７００Ｖで透明になった。電圧をオフにしたところ、元のグリーン色を表示した。
【００３８】
実施例３
（１）気体中を飛翔移動可能な粒子の作製
３％アルギン酸ナトリウム水溶液（試薬）１００部、着色剤としてマゼンタ系顔料（水性エナメル赤、株式会社アサヒペン製）１部を混合、分散した。分散液を市販スプレイに取り、３％塩化カルシウム水溶液に接触するように噴霧した。得られた粒子を乾燥して、直径３０μｍのイエロー固体粒子を得た。次に、３％アルギン酸ナトリウム水溶液（試薬）１００部、ナイロンフィラー１４部、水５６部を混合、分散した。分散液を市販スプレイに取り、３％塩化カルシウム水溶液に接触するように噴霧した。得られた粒子を乾燥した後、０．１Ｍ濃度のＥＤＴＡ水溶液で数分浸漬させ、蒸留水で洗浄後に直径３５μｍの白色固体粒子を得た。
（２）粒子を充填した中空繊維の製造
図７に示すような口金を用い、上記（１）で作製したマゼンタ粒子および白粒子と、中空繊維用材料であるＰＥＴを、外径が２００μｍになるように、空気と共に押出し成型して、表示用繊維素子を得た。
（３）表示シートの作製
実施例１と同じ操作を行った。
（４）駆動評価
実施例１と同じ操作を行った。電源装置で上基板電極を１０００Ｖ、下基板電極を０Ｖに印加ところ白を表示した。次に、上基板電極を−１０００Ｖ、下基板電極を０Ｖに印加ところ白からマゼンタに表示が変化した。
【産業上の利用可能性】
【００３９】
本発明の表示用繊維シートは、パソコン、携帯電話、モバイル端末などのディスプレイとして使用されるか、またはそれらから情報を取得して、独立して運搬できる表示体、例えば電子ペーパーや電子書籍閲覧機などにも利用できる可能性がある。
【図面の簡単な説明】
【００４０】
【図１】本発明の表示用繊維シートを説明する図。
【図２】本発明の表示用繊維シートの断面を説明する図。
【図３】本発明の表示用繊維シートの断面を説明する図。
【図４】本発明の表示用繊維シートを駆動させる電極基板を説明する図。
【図５】本発明の表示用繊維シートを駆動させる方法を説明する図。
【図６】本発明の表示用繊維シートを駆動させる方法を説明する、シート流れ方向断面図。
【図７】表示用繊維素子の作製を説明する図。
【図８】電気泳動を利用した表示を説明する図。
【図９】コレステリック液晶を利用した表示を説明する図。
【図１０】飛翔移動可能な粒子を利用した表示を説明する図。
【図１】
2006017792.tif 000002
【図２】
2006017792.tif 000003
【図３】
2006017792.tif 000004
【図４】
2006017792.tif 000005
【図５】
2006017792.tif 000006
【図６】
2006017792.tif 000007
【図７】
2006017792.tif 000008
【図８】
2006017792.tif 000009
【図９】
2006017792.tif 000010
【図１０】
2006017792.tif 000011